Brevet FR3041343A1 — publié le 20170324

Arrière-plan de l'invention L'invention concerne des pièces en matériau composite ainsi que des procédés de fabrication de telles pièces. Un domaine d'application de l'invention est la réalisation de pièces de structure en matériau composite à renfort fibreux et matrice résine. De telles pièces sont utilisées dans de très nombreux domaines, notamment dans le domaine aéronautique. Un exemple particulier est la réalisation de carters de turbomachines. La densification de la structure fibreuse de renfort par la matrice résine est réalisée par tout moyen connu, par exemple par moulage avec transfert de résine (procédé RTM pour "Resin Transfer Moulding"). Un autre domaine d'application de l'invention est la réalisation de pièces en matériau composite thermostructural, c'est-à-dire en un matériau ayant des propriétés mécaniques qui le rendent apte à constituer des éléments de structures et ayant la capacité de conserver ces propriétés à des températures élevées. Des matériaux composites thermostructuraux sont typiquement les matériaux composites carbone/ carbone (C/C) ayant un renfort fibreux en carbone densifié par une matrice en carbone, et les matériaux composites à matrice céramique (CMC) ayant un renfort fibreux réfractaire (carbone ou céramique) densifié par une matrice céramique. Des pièces en matériau composite thermostructural sont utilisées notamment dans les domaines aéronautique et spatial. La densification de la structure fibreuse de renfort par le matériau constitutif de la matrice peut être réalisée par infiltration chimique en phase gazeuse (ou CVI pour "Chemical Vapor Infiltration") ou par voie liquide, comme cela est bien connu en soi. La densification par voie liquide consiste à imprégner la structure fibreuse par une composition liquide contenant un précurseur du matériau constitutif de la matrice, typiquement une résine, la transformation du précurseur étant réalisée par traitement thermique. Il est connu d'utiliser des pièces en matériau composite formées à partir d'un empilement de plis pré-imprégnés. Pour former ce type de pièces, on peut tout d'abord empiler une pluralité de plis fibreux 3041343 2 déjà pré-imprégnés puis faire polymériser la résine présente dans l'empilement ainsi obtenu par traitement thermique dans un autoclave. En variante, les plis fibreux peuvent être empilés à l'état sec puis la résine peut être injectée par procédé de moulage par transfert de résine (« Resin 5 Transfer Molding », « RTM ») ou d'infusion. La résine ainsi injectée est ensuite polymérisée par traitement thermique. De telles structures stratifiées peuvent toutefois ne pas présenter des propriétés mécaniques optimales. En effet, les structures stratifiées (0°,90°) peuvent ne pas 10 entièrement transférer les charges transverses ou de cisaillement inter laminaire, en particulier à cause d'effets de bord, générant un amorçage précoce de délaminage et entrainant la ruine de la structure. Afin de diminuer cette sensibilité au délaminage, il est possible d'utiliser des structures stratifiées dites quasi isotropes présentant des plis 15 à 45° pour notamment diminuer les effets de bord et remonter le niveau d'amorçage. Toutefois, l'intérêt des matériaux composites est de disposer les fibres dans le sens des efforts et d'y adapter la raideur dans ces mêmes directions. Les structures stratifiées quasi isotropes mentionnées 20 précédemment ne permettent pas de maximiser le nombre de fibres dans une direction donnée et leurs propriétés mécaniques peuvent donc être améliorées. Il existe donc un besoin pour disposer de nouvelles pièces en 25 matériau composite présentant des propriétés mécaniques améliorées. Objet et résumé de l'invention A cet effet, l'invention propose, selon un premier aspect, une pièce en matériau composite comportant au moins : 30 - une préforme fibreuse formant un renfort fibreux comportant, notamment consistant en, un empilement d'au moins deux plis fibreux, chacun des plis fibreux étant en tissu tridimensionnel à armure interlock et chacun des plis fibreux ayant un nombre de couches de fils de chaîne ou un 35 nombre de couches de fils de trame supérieur ou égal à 3, et 3041343 3 - une matrice présente dans la porosité de la préforme fibreuse. Par "tissu tridimensionnel" ou "tissu 3D", on entend ici un tissu dans lequel certains au moins des fils de chaîne lient des fils de trame sur 5 plusieurs couches de trame. Par "armure interlock", on entend ici une armure de tissage 3D dont chaque couche de chaîne lie plusieurs couches de trames avec tous les fils de la même colonne de chaîne ayant le même mouvement dans le plan de l'armure. Pour les définitions du tissu tridimensionnel et du tissu interlock, une inversion des rôles entre chaîne 10 et trame est possible, et doit être considérée comme couverte par les revendications. Dans l'invention, l'empilement est réalisé par superposition d'une pluralité de plis fibreux et est, par conséquent, différent d'un empilement obtenu par enroulement d'un unique pli fibreux. Ainsi, les fils 15 d'un premier pli fibreux de l'empilement ne s'étendent pas dans un deuxième pli fibreux de l'empilement différent du premier. En particulier, les plis de l'empilement ne sont pas tissés entre eux. L'invention repose sur la mise en oeuvre dans le renfort fibreux de la pièce d'un empilement de plis fibreux particuliers permettant, d'une 20 part, de contrôler les mécanismes de fissuration tout en réduisant, d'autre part, le risque que l'empilement subisse un délaminage lorsque la pièce est en service. Plus précisément, le fait que les plis présentent chacun au moins trois couches de fils de chaîne ou de trame ainsi qu'un tissage 3D de type interlock permet de leur conférer un caractère dit 25 endommageable. Dans un pli endommageable, les fissures apparaissant dans la matrice présentent une propagation limitée, la propagation de ces fissures étant entravée par les fibres avoisinantes. Les pièces selon l'invention présentent ainsi des propriétés mécaniques significativement améliorées tout en présentant une masse équivalente, voire même plus 30 faible, par rapport à celles de l'art antérieur. Le fait d'empiler plusieurs plis fibreux afin de former la préforme fibreuse est, en outre, avantageux pour former des pièces de grandes dimensions lesquelles peuvent être difficilement réalisables par tissage tridimensionnel d'un bloc fibreux monolithique. 35 Dans un exemple de réalisation, la préforme fibreuse peut comporter au moins trois plis fibreux. 3041343 4 Dans un exemple de réalisation, au moins un des plis fibreux empilés peut comporter des fils ayant des titres différents. Par exemple, chacun des plis fibreux empilés peut comporter des fils ayant des titres différents. 5 La variation du titre des fils présents dans les plis fibreux empilés peut par exemple permettre d'obtenir une surépaisseur locale dans une ou plusieurs zones de la préforme fibreuse. Dans un exemple de réalisation, le nombre de plis fibreux empilés peut être constant sur toute la zone couverte par l'empilement. 10 Dans un exemple de réalisation, le nombre de plis fibreux empilés peut varier sur la zone couverte par l'empilement. La variation du nombre de plis fibreux empilés peut par exemple permettre d'obtenir une surépaisseur locale dans une ou plusieurs zones de la préforme fibreuse. 15 Dans un exemple de réalisation, la pièce peut constituer un carter de moteur aéronautique. La présente invention vise également un procédé de fabrication d'une pièce telle que définie plus haut, comportant l'étape suivante : - formation d'une matrice dans la porosité d'une préforme 20 fibreuse comportant, notamment consistant en, un empilement d'au moins deux plis fibreux, chacun des plis fibreux étant en tissu tridimensionnel à armure interlock et chacun des plis fibreux ayant un nombre de couches de fils de chaîne ou un nombre de couches de fils de trame 25 supérieur ou égal à 3. La matrice peut, par exemple, être formée par injection d'une résine dans la porosité de la préforme fibreuse. Brève description des dessins 30 D'autres caractéristiques et avantages de l'invention ressortiront de la description suivante de modes particuliers de réalisation de l'invention, donnés à titre d'exemples non limitatifs, en référence aux dessins annexés, sur lesquels : - la figure 1 représente de manière très schématique et 35 partielle un premier exemple de préforme fibreuse utile pour constituer le renfort fibreux d'une pièce selon l'invention, 3041343 5 - la figure 2 illustre un plan d'armure de tissage tridimensionnel interlock, - la figure 3 est un ordinogramme illustrant différentes étapes d'un procédé de fabrication d'une pièce en matériau composite selon 5 l'invention, et - la figure 4 représente de manière très schématique et partielle un deuxième exemple de préforme fibreuse utile pour constituer le renfort fibreux d'une pièce selon l'invention. 10 Description détaillée de modes de réalisation Le domaine d'application de l'invention concerne notamment des pièces en matériau composite présentant une matrice de type résine, dans le cas de matériaux composites utilisés à température relativement peu élevée, typiquement jusqu'à 300°C, ou en matériau réfractaire tel que 15 carbone ou un matériau céramique dans le cas de composites thermostructuraux. La figure 1 montre un empilement 1 de trois plis fibreux 21, 22 et 23 formant une préforme fibreuse utile pour constituer le renfort fibreux d'un exemple de pièce selon l'invention. Chacun des plis fibreux 21, 22 et 20 23 étant en tissu tridimensionnel à armure interlock et chacun des plis fibreux 21, 22 et 23 ayant un nombre de couches de fils de chaîne ou un nombre de couches de fils de trame supérieur ou égal à 3. Il est possible qu'au moins un des plis fibreux 21, 22 et 23, voire que chacun d'entre eux, présente à la fois un nombre de couches de fils de chaîne supérieur ou 25 égal à 3 et un nombre de couches de fils de trame supérieur ou égal à 3. Avantageusement, les fibres de chacun des plis fibreux 21, 22 et 23 peuvent s'étendre sensiblement dans la même direction. Un pli fibreux unidirectionnel peut ou non être présent entre deux plis fibreux 21, 22 et 23 adjacents. 30 Comme mentionné plus haut, l'empilement 1 est, comme illustré, réalisé par superposition d'une pluralité de plis fibreux 21, 22 et 23 et est, par conséquent, différent d'un empilement obtenu par enroulement d'un unique pli fibreux. Chacun des plis fibreux empilés 21, 22 et 23 est en tissu 35 interlock. On a représenté à la figure 2 une vue d'un plan d'une armure interlock à 7 couches de chaîne et 8 couches de trame utilisable pour 3041343 6 former les plis fibreux empilés 21, 22 et 23. Dans l'armure interlock illustrée, une couche de trame T est formée de deux demi-couches de trame t adjacentes décalées l'une par rapport à l'autre dans le sens chaîne. On a donc 16 demi-couches de trame positionnées en quinconce. 5 Chaque chaîne lie 3 demi-couches de trame. On pourrait aussi adopter une disposition en trame non en quinconce, les fils de trame de deux couches de trame voisines étant alignés sur des mêmes colonnes. Des armures de tissage de type interlock utilisables sont décrites dans le document WO 2006/136755. 10 Les fibres formant les plis fibreux empilés peuvent, par exemple, être en matériau céramique, par exemple en carbure de silicium, en carbone ou en un oxyde, par exemple en alumine. Les fibres formant les plis fibreux empilés 21, 22 et 23 peuvent être de même nature chimique. En variante, les plis fibreux empilés 21, 22 et 23 peuvent 15 comporter des fibres de nature chimique différente. Dans l'exemple illustré, le nombre de plis fibreux empilés est constant sur toute la zone couverte par l'empilement, ici égal à trois. L'exemple illustré montre un empilement 1 comprenant trois plis fibreux empilés 21, 22 et 23. Bien entendu, on ne sort pas du cadre de 20 l'invention lorsque l'empilement comporte deux plis fibreux ou plus de trois plis fibreux empilés. La figure 3 est un ordinogramme d'un exemple de procédé de fabrication d'une pièce selon l'invention. Dans une première étape 10, au moins deux plis fibreux sont empilés, chacun de ces plis fibreux étant en 25 tissu tridimensionnel à armure interlock et chacun de ces plis fibreux ayant un nombre de couches de fils de chaîne ou un nombre de couches de fils de trame supérieur ou égal à 3. Les plis peuvent durant l'étape 10 être empilés à l'état sec et être placés dans un moule afin de former la préforme fibreuse. Dans ce cas, une résine est injectée dans la porosité de 30 la préforme fibreuse lors de l'étape 20, cette résine étant ensuite polymérisée lors de l'étape 30 par soumission à un traitement thermique afin de former la matrice dans la porosité de la préforme fibreuse. En variante, on peut empiler des plis fibreux déjà pré-imprégnés et procéder au traitement thermique afin d'obtenir une pièce selon l'invention. 35 On a représenté à la figure 4 un deuxième exemple d'empilement 1' de plis fibreux empilés 21, 22, 23 et 24 formant une 3041343 7 préforme fibreuse utile pour constituer le renfort fibreux d'une pièce selon l'invention. L'exemple d'empilement 1' illustré à la figure 4 présente dans une première région 3 de l'empilement un nombre différent de plis fibreux empilés (quatre plis fibreux) que dans une deuxième région 4 de 5 l'empilement où seulement trois plis fibreux sont présents. Ces variations du nombre de plis fibreux dans l'empilement 1' peuvent, comme illustré, permettre l'obtention d'une surépaisseur locale. L'expression « compris(e) entre ... et ... » ou « allant de ... à 10 ... » doit se comprendre comme incluant les bornes. REVENDICATIONS1. Pièce en matériau composite comportant au moins: une préforme fibreuse formant un renfort fibreux comportant un empilement d'au moins deux plis fibreux, chacun des plis fibreux étant en tissu tridimensionnel à armure interlock et chacun des plis fibreux ayant un nombre de couches de fils de chaîne ou un nombre de couches de fils de trame supérieur ou égal à 3, et une matrice présente dans la porosité de la préforme fibreuse. 2. Pièce selon la revendication 1, caractérisée en ce qu'au moins un des plis fibreux empilés comporte des fils ayant des titres différents. 3. Pièce selon l'une quelconque des revendications 1 et 2, caractérisée en ce que le nombre de plis fibreux empilés est constant sur toute la zone couverte par l'empilement. 4. Pièce selon l'une quelconque des revendications 1 et 2, caractérisée en ce que le nombre de plis fibreux empilés varie sur la zone couverte par l'empilement. 5. Pièce selon l'une quelconque des revendications 1 à 4, caractérisée en ce que la pièce constitue un carter de moteur aéronautique. 6. Procédé de fabrication d'une pièce selon l'une quelconque des revendications 1 à 5, comportant l'étape suivante : formation d'une matrice dans la porosité d'une préforme fibreuse comportant un empilement d'au moins deux plis fibreux, chacun des plis fibreux étant en tissu tridimensionnel à armure interlock et chacun des plis fibreux ayant un nombre de couches de fils de chaîne ou un nombre de couches de fils de trame supérieur ou égal à 3.35